(57)【要約】  アクリルポリマー及びポリオレフィンを含む放射線硬化性接着剤組成物は、例えばテープなどの感圧性の接着性物品の製造に有用である。【選択図】  なし【特許請求の範囲】
【請求項１】
アクリルポリマー及び半結晶性又は非晶性のポリオレフィンを含む放射線硬化性接着剤組成物。
【請求項２】
粘着性付与剤をさらに含む請求項１の組成物。
【請求項３】
光開始剤を含む請求項１の組成物。
【請求項４】
光開始剤はポリマーに共有結合されている、請求項３の組成物。
【請求項５】
光開始剤は前記アクリルポリマーに共有結合されている、請求項４の組成物。
【請求項６】
アクリルポリマーがＣ４〜Ｃ８アルキルアクリレートを含む、請求項５の組成物。
【請求項７】
ＵＶ硬化性アクリルポリマーが２−エチルヘキシルアクリレートを含む、請求項６の組成物。
【請求項８】
ポリオレフィンがエチレンコポリマーである、請求項６の組成物。
【請求項９】
エチレンコポリマーがエチレンビニルアセテート、エチレンｎ−ブチルアクリレート、又はそれらの組み合わせである、請求項８の組成物。
【請求項１０】
粘着性付与樹脂が水素化ロジンエステル及び／又はロジン酸である、請求項２の組成物。
【請求項１１】
光開始剤がベンゾフェノン基を含み、ポリオレフィンがエチレンビニルアセテートを含む、請求項７の組成物。
【請求項１２】
エチレンビニルアセテートが約２８％のビニルアセテート含量を有する請求項１１の組成物。
【請求項１３】
多官能性アクリルモノマーをさらに含む請求項１の組成物。
【請求項１４】
ＵＶ照射によって硬化されている請求項１〜１３の何れかの組成物。
【請求項１５】
基材表面に接着される物品であって、その少なくとも一つの表面に請求項１４の組成物をコートした裏張り基材を含む物品。
【請求項１６】
テープである請求項１５の物品。
【請求項１７】
医療用テープである請求項１６の物品。
【発明の詳細な説明】
【発明の詳細な説明】
【０００１】
発明の分野
本発明は放射線硬化性ホットメルト組成物及びその末端用途に関する。
発明の背景
感圧性接着剤（ＰＳＡ）組成物は感圧性接着テープに使用され、この接着テープは裏張り材（backing）及びＰＳＡ組成物を含む。
【０００２】
放射線硬化性ＰＳＡ組成物はＵＶ硬化性組成物を包含し、このＵＶ硬化性組成物はＵＶ硬化性ポリマー及び粘着性付与樹脂（通常、炭化水素樹脂である）を含む。放射線硬化性ＰＳＡ組成物は当業界で知られており、使用されている。ＵＶ硬化性ＰＳＡが知られている一方で、原料、特にそのような接着剤の製造に使用される必要があるアクリル樹脂は高価である。原料のコストは接着剤のコストを押し上げ、その接着剤を使用して作製される物品のコストを押し上げる。一方、過剰な粘着性付与剤が接着剤のコストを低減するために添加されており、接着剤を弱くし、ＵＶ放射線を吸収する粘着性付与剤は有用な結合（cohesive）特性の損失をもたらす。
【０００３】
有用な量の粘着性付与剤及び低減された量の高価なアクリル樹脂のみを使用して配合された放射線硬化性ホットメルトアクリル接着剤に対する需要が当業界に存在する。本発明は当業界のこの需要を解決する。
【０００４】
発明の概要
本発明は、放射線硬化性接着剤組成物及び放射線硬化された接着剤を含むＰＳＡ物品を提供する。
【０００５】
本発明の一態様は、アクリルポリマー及びポリオレフィンコポリマーを含む放射線硬化性感圧性接着剤に関する。望まれるか必要な場合には粘着性付与樹脂及び／又は光開始剤を含む。ポリオレフィンコポリマーが放射線硬化性接着剤組成物における添加物として使用できることが見出されたことは驚くべきことである。ポリオレフィンコポリマーは望ましい接着特性に求められるアクリル樹脂の量を低減する。
【０００６】
好ましいアクリルポリマーは、光反応性基に共有結合したアクリルコポリマーを含むＵＶ硬化性アクリルポリマーである。特に好ましいＵＶアクリルコポリマーはＣ４〜Ｃ８アルキルアクリレートを含み、側鎖ベンゾフェノン基を結合している。
【０００７】
本発明の別の態様は物品の基材に永久に接着する接着剤を含み、その物品を別の物品に取り外し可能に或いは剥離可能に取り付けるために使用されることができる接着剤を含む製造物品に関する。本発明の物品はテープ類、ラベル転写フィルム類、などを包含し、パッケージング接着剤としても有用である。医療用プラスター類、包帯類、テープ類などの皮膚に接着する物品も本発明に包含される。好ましくは、テープ類、転写フィルム類などの接着性物品であり、アクリルポリマー及びポリオレフィンを含む放射線硬化性接着剤を基材表面にコーティングし、その接着剤を硬化するに十分な時間塗布された接着剤を放射線エネルギーに曝露することによって調製される。一つの特に好ましい態様において、放射線硬化性接着剤はＵＶ硬化性アクリルポリマー、ＥＶＡ及び／又はＥｎＢＡ及び粘着性付与剤を含む。一つの好ましい態様において、ＵＶ硬化性アクリルポリマーは共有結合されたベンゾフェノン基を含む２−エチルヘキシルアクリレートである。
【０００８】
発明の詳細な記述
放射線硬化性のアクリルポリマー類及びポリオレフィン類を使用して調製される接着剤組成物が、テープ類などの感圧性接着性物品の製造に利用できることが見出されている。ＵＶ透過性ポリオレフィンコポリマー類を使用することによって感圧性テープなどの接着性製品の製造に要求されるアクリル樹脂の量を低減できる。ポリオレフィン添加剤はＵＶ吸収を妨げることがなく、接着特性の実質的な損失に寄与しない。ポリオレフィン添加剤を含む接着剤自体は高価ではない。その理由は、高価なアクリルポリマー類が本発明の配合物には少量の使用で済むからである。
【０００９】
以下に使用する「ホットメルト感圧性接着剤」又は「ホットメルト感圧性接着剤組成物」の用語は、紙、生地、プラスチックフィルムなどの基材に接着剤又は接着剤組成物を塗布することによって接着性テープ類、接着性シート類などの接着性商品を製造する際に、ホットメルトとして基材に塗布することによって基材上に感圧性接着剤又は感圧性接着剤組成物の層を形成することができる接着剤又は接着剤組成物を意味する。
【００１０】
本明細書で使用する「感圧性接着剤」の用語は、わずかな圧力をかけるとほとんどの物質に瞬間的に接着し、永続的に粘着性であり続ける粘弾性材料を指す。
本明細書で使用する「粘着性付与剤」の用語は、ホットメルト接着剤組成物に粘着性を付与するために使用される全ての組成物を意味する。ＡＳＴＭ  Ｄ−１８７８−１Ｔは粘着性を「別の表面に接触すると直ちに測定可能な強度の結合を形成することを可能にする材料の性質」として定義している。
【００１１】
本明細書で使用する「放射線硬化性接着剤」の用語は、化学線及び／又はイオン化放射線に曝露すると硬化できる接着剤組成物を意味する。本明細書で使用する「放射線」の用語は、紫外線などの化学線の放射線、及び電子又は中性子、アルファ粒子などの高度に加速された核粒子の放射によって生成されたイオン化放射線を含む。
【００１２】
本発明の実施に有用な放射線硬化性接着剤は通常、ベース樹脂としてアクリルポリマー及びポリオレフィンを含む。本発明の企図する硬化性組成に応じて、本組成物はまた光開始剤及び／又は粘着性付与剤を含む。
【００１３】
使用できる光開始剤の例としては、以下のもの：
ベンゾフェノン、ベンジルジメチルケタール、イソプロピルチオキサントン、ビス (2,6-ジメトキシベンゾイル)(2,4,4-トリメチルペンチル)フォスフィンオキサイド、2-ヒドロキシ -2-メチル-1-フェニル-1-プロパノン、ジフェニル(2,4,6-トリメチルベンゾイル)ホスフィンオキサイド類、1-ヒドロキシシクロヘキシルフェニルケトン、2-ベンジル-2-(ジメチルアミノ)-1-4-(4-モルホリニル)フェニル-1-ブタノン、アルファ、アルファ-ジメトキシ-アルファ-フェニルアセトフェノン、2,2-ジエトキシアセトフェノン、2-メチル-1-4-(メチルチオ)フェニル-2-(4-モルフォリニル)-1-プロパノン、2-ヒドロキシ-1-4-(ヒドロキシエトキシ)フェニル-2-メチル-1-プロパノン
の内の一以上を挙げることができる。
【００１４】
一つの好適な放射線硬化性接着剤は、ベース樹脂としてアクリルポリマーを含む。アクリルポリマー類の混合物又はブレンド物が本発明の実施において使用できる。望ましくは、アクリルポリマーは、望ましくは、光反応性基に結合してもよい（本明細書ではＵＶ硬化性アクリルポリマーとして示す）。好ましいＵＶ硬化性アクリルポリマーは、アクリルポリマー鎖に化学的に結合したポリマー化光反応性基、例えば変性ベンゾフェノン基、で変性されたアクリルポリマー主鎖分子を含む。このポリマーはＵＶ照射によって光開始剤を励起することによって起こる化学的なグラフト化によって架橋される。
【００１５】
特に好ましいＵＶアクリルコポリマー類は、Ｃ４〜Ｃ８アルキルアクリレートを含み、側鎖ベンゾフェノン基がそこに結合している。そのようなＵＶ硬化性ポリマー類はBASFからacResin（登録商標）UVの商品名で市販されている。これら材料は感圧性テープ類及びラベル類の製造に使用できる無溶媒の及び無水のアクリル原料である。これらポリマー類は室温で高粘度の液体であり、紙又はプラスチックキャリア上のコーティングプロセス用に十分な（約40Pa sの粘度）流体となるために約１２０〜１３０℃の温度に加熱されなければならない。この温度でそれらは慣用のホットメルトコーティング系で裏張り基材又はキャリアに施すことができる。従ってそれらはホットメルトとして取り扱うことができる。キャリア上にコートされた後、そのポリマーフィルムはＵＶ照射によって架橋されて求められている接着特性を生成する。
【００１６】
特に好ましいＵＶアクリルコポリマーは2-エチルヘキシルアクリレートを含み、そこには側鎖ベンゾフェノン基が結合されている。そのようなＵＶアクリルコポリマー類はBASFからacResin（登録商標）A 203 UV及びacResin（登録商標）A 204 UVの商品名で市販されている。主成分としてブチルアクリレートを含んでいるBASFのacResin（登録商標）A 258 UV製品もまた、本発明の実施に使用することができる。
【００１７】
他の有用なＵＶ硬化性ポリマー類としては、例えば、BASFから市販されているDS3552Xが挙げられる。
本発明の接着剤は代表的には約５０重量％〜約８０重量％のUV硬化性ポリマーを含む。
【００１８】
UV硬化性ポリマー類に加えて、本発明の接着剤はポリオレフィンポリマーを含む。ポリオレフィン類は充填材として有利に使用することができ、このために、最終PSA配合物のコストを低減できることが見出されている。エチレンコポリマー類はアクリルホットメルトポリマー類と非常に相溶性が良いことが見出されており、これはアクリルポリマー類が非常に極性であることから驚くべきことである。
【００１９】
そのようなポリマー類は、半結晶性又は非晶性のポリオレフィン類及びエチレン含有ポリマー類又はコポリマー類及びそれらのブレンド物を含む。好適な態様において、接着剤は少なくとも１つのエチレンコポリマーを含み、２以上のポリマー類のブレンド物を含んでもよい。本明細書で使用するようにエチレンコポリマーとの用語は、エチレンのホモポリマー類、コポリマー類及び三元又は多元ポリマー類を示す。エチレンコポリマー類の例としては、エチレンと共重合できる１以上の極性モノマー類、例えば、ビニルアセテート又はモノカルボン類の他のビニルエステル類、アクリル酸もしくはメタクリル酸又はメタノール、エタノール又は他のアルコール類とそれらのエステル類など、を有するコポリマー類が挙げられる。エチレンビニルアセテート、エチレンメチルアクリレート、エチレンｎ−ブチルアクリレート、エチレンアクリル酸、エチレンメタクリレート、それらの混合物及びブレンド物などが挙げられる。他の例としては、ポリエチレン、エチレン／α−オレフィンインターポリマー類、ポリ（ブテン−１−コ−エチレン）、アタクチックポリプロピレン、低密度ポリエチレン、均質線状エチレン／α−オレフィンコポリマー類、エチレンｎ−ブチルアクリレートコポリマー類、エチレンビニルエステルコポリマー類などが挙げられるが、これらに限定されない。ランダム及びブロックコポリマー類並びにそれらのブレンド物は、本発明の実施において使用されることができる。本発明の接着剤は好ましくは少なくとも１つのエチレンコポリマーを含む。特に好ましい態様は、エチレンｎ−ブチルアクリレートコポリマー及び／又はエチレンビニルアセテートコポリマーを含む。
【００２０】
ポリオレフィン類は、代表的には約５０重量％以下の、より代表的には約１０重量％〜約３０重量％の量で使用されてもよい。
本発明の接着剤配合物におけるポリオレフィンの使用によって良好な耐水性及び耐溶剤性が与えられ、ＵＶに対する透明性が与えられるが、ＵＶ硬化メカニズムのフリーラジカル反応を阻害しない。よって、より厚いフィルムのより深い侵入と増大した硬化時間が本発明の接着剤を使用したときに得られる。加えて、アクリル樹脂及びポリオレフィンのブレンド物が、使用されるポリオレフィン非相溶性粘着性付与樹脂Kristalex  F85などの使用を可能にすることが判明している。
【００２１】
上述したように、ポリオレフィン類は慣用の粘着性付与剤のようにＵＶ硬化メカニズムのフリーラジカル反応を阻害しない。加えて、ポリオレフィン類は慣用の粘着性付与剤よりも良好なＵＶ硬化可能なアクリルポリマー類の結合強度（１０〜２０重量％）を保持することが観察されている。さらに、ポリオレフィンの添加は粘度を有意に増大させない。
【００２２】
本発明の接着剤はまた、好ましくは、相溶性の粘着性付与剤を含む。当業者に理解されているように、相溶性の粘着性付与剤は、接着剤ポリマー、例えば、アクリルポリマーと混合することができる粘着性付与剤を意味する。一つの好ましい態様において、粘着性付与剤はロジンベースの粘着性付与剤であり、より特定的には、ロジンエステル類、ロジン酸類及びそれらの水素化されたものである。例としては、Foral 85 (Eastman)、Pine Crystal KE 311 (Arakawa)、Staybelite Ester 10 (Hercules)、ポリビニルエーテル類（例えば、the Lutonal M40 grade（BASFから））、などが挙げられる。他の有用な粘着性付与剤としては、脂肪族及び芳香族の炭化水素樹脂類（例えば、約１１０℃未満の軟化点を有するアルファメチルスチレン樹脂）などが挙げられる。例としては、Kristalex 3085 (Kristalex F85)、Eastman Chemicalから市販されている約８５℃の軟化点を有するアルファメチルスチレン樹脂、などが挙げられる。
【００２３】
粘着性付与剤の量は通常約４０重量％以下であり、より代表的には、より好ましくは、約３０重量％〜約２０重量％である。
本発明の組成物は当業者に知られている他の添加剤を含んでもよい。これらの添加剤としては、顔料、充填材、蛍光添加剤、流動添加剤及びレベリング添加剤、湿潤剤、界面活性剤、消泡剤、レオロジー改質剤、安定剤、酸化防止剤などが挙げられるが、これらに限定されない。場合によって添加されてもよい他の添加剤としては、アクリレート又はメタクリレート官能基を含む不飽和オリゴマー類及び多官能性モノマー類、例えば、SR 295、 SR 355、SR 350などのSartomerから入手できるもの、追加の光開始剤、などが挙げられる。好ましい添加剤は、関連する波長において明確な吸収を有しないものである。
【００２４】
酸化防止剤は、代表的には、接着剤組成物の製造及び使用中の劣化から構成成分を保護し長期間の熱安定性を確保するために添加されるが、これはポリマーの放射線硬化を阻害するものではない。
【００２５】
酸化防止剤の組み合わせは、様々なポリマー類が供される異なる劣化のメカニズムがあるので、しばしばより効果的であるといえる。ある種のヒンダードフェノール類、有機金属化合物、芳香族アミン類、芳香族ホスファイト類及び硫黄化合物がこの目的のために有用である。これら材料の有効なタイプの例としては、フェノール酸化防止剤、チオ化合物、トリス（ノニレート化フェニル）フォスファイト類などが挙げられる。
【００２６】
一般に、３重量％以下の１以上の酸化防止剤が接着剤組成物に含まれる。通常０〜約３重量％、好ましくは約０．１重量％〜約３重量％、より好ましくは約０．４重量％〜約２．０重量％である。
【００２７】
本発明の実施に使用されることができる代表的な酸化防止剤としては、例えば、1,3,5-トリメチル 2,4,6-トリス(3,5-ジ-tert-ブチル-4-ヒドロキシベンジル)ベンゼン、ペンタエリスリチルテトラキス-3(3,5-ジ-tert-ブチル-4-ヒドロキシフェニル)-プロピオネート、4,4'-メチレンビス(2,6-tert-ブチルフェノール)、4,4'-チオビス(6-tert-ブチル -o-クレゾール)、2,6-ジ-tert-ブチルフェノール、2-t-ブチル-6-(3-t-ブチル-2-ヒドロキシ-5-メチルベンジル)-4-メチルフェニルアクリレート、6-(4-ヒドロキシフェノキシ)-2,4-ビス(n-オクチルチオ)-1,2,5-トリアジン、ジ-n-オクタデシル 3,5-ジ-tert-ブチル-4-ヒドロキシベンジル ホスホネート、2-(n-オクチルチオ)エチル3,5-ジ-tert-ブチル-4-ヒドロキシベンゾエート、ソルビトールヘキサ[3-(3,5-ジ-tert-ブチル-4-ヒドロキシフェニル)-プロピオネート]などが挙げられる。このような化合物はCibaから市販されている。
【００２８】
ＵＶ硬化性ポリマー、ポリオレフィン、望ましい場合には粘着性付与剤（並びに酸化防止剤などの他の望ましい成分）が約１３０℃〜１５０℃の温度で、澄んだ混合物が形成されるまで共にブレンドされる。取り込まれた空気は真空を施して除去してもよい。
【００２９】
紙、箔などのキャリア上に組成物をコーティングした後、ＵＶ照射に供する。ＵＶ光の作用下で、ＵＶ硬化性ポリマー中の光反応性基がポリマーの主鎖を架橋する。
UV波長を放出する慣用のＨバルブ及び中圧水銀ランプが本発明の実施に使用できて、本発明の接着剤を硬化できる。
【００３０】
本発明の感圧性接着剤は接着性物品の製造に有利に使用できる。接着性物品としては、例えば、産業用テープ類、転写フィルム類などが挙げられるが、これらに限定されない。片面及び両面テープ類、並びに支持及び非支持フリーフィルム類が本発明に包含される。同様に、制限無しで、ラベル類、デカル類、ネームプレート類、装飾材料、反射材料、再閉可能なファスナー類、盗難防止デバイス、偽造防止デバイスなどが挙げられる。
【００３１】
一つの態様において接着性物品は第一及び第二の主要面を有する裏張り材の少なくとも一つの主要面上にコートされた接着剤を含む。有用な裏張り基材としては、例えば、発泡体、金属、ファブリック、ポリプロピレン、ポリアミド、ポリエステルなどの様々なポリマーフィルム類などが挙げられるが、これらに限定されない。接着剤は裏張り材の一方又は両方の表面上に存在してもよい。接着剤が裏張り材の両面上にコートされる場合、各表面上の接着剤は同一のものとすることも、異なるものとすることもできる。
【００３２】
本発明の実施において使用できる裏張り材としては、例えば、金属箔類、金属化ポリホイル類、ポリテトラフルオロエチレン（TEFLON（登録商標））−タイプの材料又はその同等物を含む複合体ホイル類又は複合体フィルム類、ポリエーテルブロックアミドコポリマー類、ポリウレタン類、ポリビニリデンクロライド、ナイロン、シリコーンエラストマー類、ゴムに基づくポリイソブチレンスチレン、スチレン−ブタジエンコポリマー類、スチレン−イソプレンコポリマー類、ポリエチレン、ポリエステル、感圧性接着性物品の分野で使用される他のそのような材料などが挙げられ、これらは変性されていても変性されていなくともよい。特に好ましいものは、ポリオレフィン類（例えば、ポリエチレン、ポリプロピレンなど）、ポリエステル類（例えば、ポリエチレンテレフタレートなど）などの熱可塑性ポリマー類である。ポリ塩化ビニルは、本発明の接着性物品の製造に使用するために特に好ましい裏張り基材である。
【００３３】
感圧性接着剤はまた、人間の皮膚に接着して湿った環境においても接着し続けるその他の製品のための接着剤として、オストミーシール類、接着性テープ類及び包帯類、傷排液接着性シール類、傷ドレッシング類などの医療用途のための製品に有用である。
【００３４】
本発明の接着剤はまた、経皮的な施用における用途に適している。本発明の感圧性接着剤は、患者の皮膚に製品の治療学的有効量を輸送するために、例えば、皮膚の炎症を治癒するために、患者の皮膚にわたって薬物の治療学的有効量を輸送するために、設計された経皮的ドラッグデリバリーデバイスに組み込まれてもよい。経皮的との用語は、局所施用によって薬物を投与するための入口として皮膚を使用することを指す。局所施用された薬物は皮膚へと及び／又は皮膚を介して通る。こうして「経皮的」は、例えば、アクネの治療に、皮膚を通じて拡散し血流に入ることによって体系的に作用する薬物の局所的施用に使用される傷パッチなど、局所的に作用する、即ち、皮膚の表面で又は皮膚の内部で薬物の局所的施用を指すために広く使用される。
【００３５】
本発明を以下の例においてさらに説明するが、それら例は説明の目的のためであり、いかようにしても本発明の範囲を制限することを意図するものではない。
実施例
以下の実施例において使用された試験方法は以下のように実施した。
【００３６】
ＵＶ硬化
接着性フィルムは中圧水銀アークランプを使用してＩＳＴ  ＵＶ  硬化実験室ユニットを使用して硬化した。UVCドーズ量はEIT Power Puckを使用して測定し記録した。ＵＶＣは２００〜２８０nmの領域である。ベンゾフェノン光開始剤基はこの領域にピーク吸光度を有する。
【００３７】
剥離性
接着剤をChemsultants Hot melt laminator coaterを使用してシリコーンライナー上に６０グラム／平方メートルのフィルムとしてキャストした。硬化したフリーのフィルムを３６μｍ又は５０μｍのPETの裏張りフィルムに移した。
【００３８】
特定の角度及び速度で標準ステンレス鋼パネルから感圧性テープを除去するのに求められる力として剥離接着力を測定した。求められる力はテープの25mm幅当たりのニュートンを単位として表現した。使用した装置は標準FINAT２Kｇゴム被覆ローラー及び標準Instron Tensile Testing Machineを含んだ。
【００３９】
以下の手順を採用した。
ステンレス鋼パネル（Afera steel（Rocholl GmbHから））を標準FINAT法どおりに洗浄した。このステンレス鋼パネルを使用する前に、それは、試験パネルの長さに沿って400-grit 防水性ウエット及びドライサンドペーパーで、その鋼パネル上を水が滑らかに流れるまで蛇口の下で研磨した。この後、それは水ですすがれ、乾燥され、酢酸エチルで洗浄され、少なくとも１時間気候調節室で調整された。
【００４０】
試験されるコーティングは、24 時間、23℃±2℃及び50%±5%相対湿度(RH)で調整された。試験ストリップは25mm X 175 mmの寸法を有するように切り出した。
裏張り紙を各ストリップから剥がし、軽く指で押さえることで洗浄した試験板上に接着剤側を下にして置き、その後、およそ10mm／秒の速度で標準2Kg  FINAT試験ローラーで各方向に２度巻いた。ストリップを試験板に２分ごとに１つの割合で施した後、それらストリップを、第一の試験片が20分又は24時間のドエル（dwell）を有するまで放置した。
【００４１】
Instronを300mm／分のクロスヘッド速度に設定した。テープの自由端は180°の角度で２重に戻して、Instronの上側あご部にクランプ止めした。パネルの端部はInstronの下側あご部にクランプ止めした。試験ストリップはその後パネルから剥がされて剥離力をテープの25mm幅当たりのニュートン単位で記録した。
【００４２】
接着モードの不良に関して得られた結果は以下のとおりに分類した。
ＡＦ：接着不良又は容易剥離。試験片は残留物を残すことなく試験板から分離する。
ＣＦ：結合力不良。接着剤フィルムは結合して分割し、試験片及び試験板上に残留物として残る。
【００４３】
ブレンド実験
アクリル樹脂とポリオレフィンとを混合するために使用した一般的な方法は以下のとおりである。
【００４４】
アクリルポリマーの90部の出発配合物をポリオレフィンの１０部と混合し、この材料を、スパチュラを使用して手動で混合しながらオーブン中で130℃で加熱した。約１時間後、サンプルを取り出し、目視で検査し、それが混合したかどうかと清澄性を決定した。サンプルが光に対して透明である場合、「澄んでいる」として分類した。サンプルが白色化していた場合、オレフィンが混合しなかったと判断した。さらなる配合物は以下の表に定義したとおりに調製した。
【００４５】
粘度測定
粘度の測定は規定温度でBrookfield DV-I Viscometerを使用して測定した。10gのサンプルを27番スピンドルと共に4rpmの速度設定で使用した。
【００４６】
実施例１
ポリエチレン／ポリプロピレン  リコセン（Licocene）コポリマー類（Clarientによって供給）とA204アクリル樹脂との相溶性を異なる量比で試験した。目視観察結果と粘度データ（Brookfield Viscometerで27番スピンドルを使用して130℃で測定した。）を表１に示す。
【００４７】
【表１】
2009536977.tif 000002
【００４８】
これら結果は、粘度が10重量％の添加で変化しないことを示している。実施例はまた異なる系が良く混ざることを示している。
実施例２
様々な供給者（例えば、Arkema Inc. 、ExxonMobil Chemicalsなど）から入手したポリエチレン／ビニルアセテートコポリマー（X（ビニルアセテートの％）−Y（メルトフローインデックス））とA204アクリル樹脂との相溶性が試験された。目視観察結果と粘度データ（Brookfield Viscometerで27番スピンドルを使用して130℃で測定した。）を表２に示す。
【００４９】
【表２】
2009536977.tif 000003
【００５０】
これら結果は異なるメルトフローのEVAが相溶性であることを示している。
実施例３
Arkema Inc.によって供給されたポリエチレン／アクリレート  ロトリル（Lotryl）コポリマー類（X（アクリレートの％）−Y（メルトフローインデックス））とA204アクリル樹脂との相溶性が試験された。目視観察結果と粘度データ（Brookfield Viscometerで27番スピンドルを使用して130℃で測定した。）を表３に示す。
【００５１】
【表３】
2009536977.tif 000004
【００５２】
実施例４
ポリエチレンコポリマーとA204アクリル樹脂との相溶性が試験された。目視観察結果と粘度データ（Brookfield Viscometerで27番スピンドルを使用して130℃で測定した。）を表４に示す。
【００５３】
【表４】
2009536977.tif 000005
【００５４】
(AffinityはDow Chemicalによって提供され、AC 製品はHoneywellによって提供されている。)
実施例５
様々なポリエチレンコポリマー類とA204アクリル樹脂とを含む接着剤サンプルをシリコーンライナー上に60gsmでコートし、その後120 mJ/cm2 UVCに曝露した。硬化フィルムをその後36ミクロンPETに移し、剥離接着値をステンレス鋼N/25mmで測定した。結果を表５に示す。
【００５５】
【表５】
2009536977.tif 000006
【００５６】
このデータは、異なるポリオレフィン類がBASF樹脂A204の剥離接着値を低下させず、それらは主に充填材としてのみ作用することを示している。それらは全て同様に挙動する。
実施例６
様々なポリオレフィン類とA204樹脂とから接着剤配合物を調製し、それらをシリコーンライナー上にChemsultants coaterで60gsmでコートし、その後、Hバルブを有するＩＳＴ  ＵＶ  硬化実験室ユニットを使用して90 mJ/cm2 UVCで硬化した。フリーなフィルムをその後50ミクロンPETに移し、ステンレス鋼上で試験した。結果を表６に示す。
【００５７】
【表６】
2009536977.tif 000007
【００５８】
これらの結果はポリオレフィン配合物が慣用の粘着性付与剤とブレンドできて、充填材が使用されていないかのような、代表的な接着力の結果を与えることができることを示している。
【国際調査報告】
2009536977.tif 000008
2009536977.tif 000009